"少なくとも1種のポリヒドロキシアルカノエートと少なくとも1種の芳香族モノマーカルボジイミドと少なくとも1種の芳香族オリゴマーカルボジイミドおよび/または芳香族ポリマーカルボジイミドとの組み合わせを含むバイオベースプラスチック類。前記ポリマーカルボジイミドおよび/またはオリゴマーカルボジイミドが、一般式IIR2--N=C=N-R’-m-R3IIの化合物であり、式中R’は、芳香族基および/または芳香脂肪族基であり、前記分子内のR’は、同一であるか、または異なっており、異なった組み合わせの場合、前述の基の各々は、互いに任意に組み合わせることができ、芳香族オリゴマーカルボジイミドまたは芳香族ポリマーカルボジイミドの場合のR’は、少なくとも1個の炭素原子を有する脂肪族置換基および/または脂環式置換基および/または芳香族置換基を担持しなくてもよく、これらの置換基が、ヘテロ原子を担持することも可能であり、または前記カルボジイミド基を担持する芳香族炭素原子の少なくとも1つのオルト位にこのような置換基を担持してもよく、R2は、C1~C18-アルキル、C5~C18-シクロアルキル、アリール、C7~C18-アラルキル、-R’-NH-COS-R4、-R’COOR4、-R’-OR4、-R’-NR42、-R’-SR4、-R’-OH、R’-NH2、-R’-NHR4、-R’-エポキシ、R’-NCO、-R’-NHCONHR4、-R’-NHCONR4R5または-R’-NHCOOR6であり、R3は、-N=C=N-アリール、-N=C=N-アルキル、-N=C=N-シクロアルキル、-N=C=N-アラルキル、-NCO、-NHCONHR4、-NHCONHR4R5、-NHCOOR6、-NHCOS-R4、-COOR4、-OR4、エポキシ、-NR42、-SR4、-OH、-NH2、-NHR4であり、R2およびR3において、互いに独立して、R4およびR5は同一であるか、または異なっており、C1~C20-アルキル基、C3~C20-シクロアルキル基、C7~C18-アラルキル基、オリゴ/ポリエチレングリコール類および/またはオリゴ/ポリプロピレングリコール類であり、R6は、R4の前記定義の1つを有するか、またはポリエステル基もしくはポリアミド基であり、オリゴマーカルボジイミドの場合、mは、1~5の整数に相当し、ポリマーカルボジイミドの場合、mは、5より大きい整数に相当する、ことを特徴とする、請求項1に記載のバイオベースプラスチック類。前記ポリマーカルボジイミドおよび/またはオリゴマーカルボジイミドが、前記式1の化合物を含み、式中、R’は、1,3-置換2,4,6-トリイソプロピルフェニルおよび/または4,4’-置換ジシクロヘキシルメタン-4,4’誘導体および/またはイソホロン誘導体および/または1,3-ビス1-メチル-1-イソシアナトエチルベンゼンおよび/またはテトラメチルキシリレン誘導体および/または2,4-置換トリレンおよび/または2,6-置換トリレンおよび/または2,4-置換トリレンもしくは2,6-置換トリレンの混合物に等しく相当することを特徴とする、請求項1または2に記載のバイオベースプラスチック類。前記モノマーカルボジイミドが、立体障害のあることを特徴とする、請求項1~3のいずれか一項に記載のバイオベースプラスチック類。前記モノマーカルボジイミドが、式IIIR’’―N=C=N-R’’’IIIの化合物であり、式中R’’およびR’’’は、同一であるか、または異なっており、アリール、C7~C18-アラルキルに相当し、芳香族基の場合のR’’およびR’’’は、少なくとも1個の炭素原子を有する脂肪族置換基および/または脂環式置換基および/または芳香族置換基を担持しなくてもよく、これらの置換基が、ヘテロ原子を担持することも可能であり、または前記カルボジイミド基を担持する芳香族炭素原子の少なくとも1つのオルト位にこのような置換基を担持してもよいことを特徴とする、請求項1~4のいずれか一項に記載のバイオベースプラスチック類。前記芳香族モノマーカルボジイミドは、一般式IVの立体障害芳香族カルボジイミドであり、式中R7からR10は、互いに独立してH、C1~C20-アルキル基、C3~C20-シクロアルキル基、C6~C15-アリール基またはC6~C15-アラルキル基であり、これらは場合によりヘテロ原子を含有することもできることを特徴とする、請求項5に記載のバイオベースプラスチック類。前記ポリヒドロキシアルカノエートが、式Iの化合物であり、式中R1は、C1~C14-アルキル基に相当することを特徴とする、請求項1~6のいずれか一項に記載のバイオベースプラスチック類。混合集合体において少なくとも1種のポリヒドロキシアルカノエートが、少なくとも1種のモノマー芳香族カルボジイミドと少なくとも1種のオリゴマー芳香族カルボジイミドおよび/またはポリマー芳香族カルボジイミドとを混合することを特徴とする請求項1~7のいずれか一項に記載の、バイオベースプラスチック類を製造する方法。電子工学、自動車、建築、輸送、家庭用品、事務用品での持続的用途、または苛酷条件下の用途における請求項1~7のいずれか一項に記載のバイオベースプラスチック類の使用。したがって、先行技術の不利益を有さず、加水分解に対する高い安定性と良好な加工性を有する、ポリヒドロキシアルカノエート類に基づいた新規の持続性バイオベースプラスチック類を提供することが目的である。驚くべきことに、少なくとも1種のモノマーカルボジイミドと少なくとも1種のオリゴマーカルボジイミドおよび/またはポリマーカルボジイミドとの組み合わせを含むポリヒドロキシアルカノエート類のクラスからの本発明のバイオベースプラスチック類がこの目的を達成することが分かった。したがって本発明は、少なくとも1種のポリヒドロキシアルカノエートと少なくとも1種の芳香族モノマーカルボジイミドと1種の芳香族オリゴマーカルボジイミドおよび/または芳香族ポリマーカルボジイミドとの組み合わせを含むバイオベースプラスチック類を提供する。本発明の趣意におけるバイオベースプラスチック類は、澱粉、砂糖、炭水化物、植物油または脂肪からの直接的発酵調製によって製造できるポリヒドロキシアルカノエートが好ましい。さらに、例えば、ポリトリメチレンテレフタレートPTT、ポリブチレンテレフタレートPBT、ポリブチレンアジペートテレフタレートPBAT、ポリブチレンスクシネートテレフタレートPBSTのような脂肪族―芳香族ポリエステル樹脂を用いることが可能である。同様に、バイオベースプラスチックとの混合物、例えば、ポリ乳酸PLA、ポリカーボネート、澱粉、ポリブチレンテレフタレートPBT、ポリアミド、ポリブチレンアジペートテレフタレートPBATとの混合物もここに含まれる。ポリヒドロキシアルカノエート類は、構造式1の化合物であり、式中、R1は、C1~C14-アルキルである。ポリヒドロキシブチレートPHB、ポリヒドロキシバレレートPHV、ポリヒドロキシブチレートバレレートPHBV、ポリヒドロキシヘキサノエートPHH、ポリヒドロキシオクタノエートPHO、ポリヒドロキシブチレートヘキサノエートPHBHおよびそれらの混合物が特に好ましい。バイオベースプラスチック類として特に好ましいポリヒドロキシアルカノエート類は、例えば、Telles社からMirelの名称で、またはTianan社からEnmatとして、市販品が入手できるか、または例えば、発酵など、当業者によく知られている方法によって調製することができる。モノマー、オリゴマーおよび/またはポリマーのカルボジイミドとしては、公知の全ての芳香族カルボジイミドを使用し得る。ポリマーカルボジイミドおよび/またはオリゴマーカルボジイミドは、一般式IIR2--N=C=N-R’-m-R3IIの化合物であることが好ましく、式中R’は、芳香族基および/または芳香脂肪族基であり、分子内のR’は、同一であるか、または異なっており、異なった組み合わせの場合、前述の基の各々は、互いに任意に組み合わせることができ、芳香族オリゴマーカルボジイミドまたは芳香族ポリマーカルボジイミドの場合のR’は、少なくとも1個の炭素原子を有する脂肪族置換基および/または脂環式置換基および/または芳香族置換基を担持しなくてもよく、これらの置換基が、ヘテロ原子を担持することも可能であり、またはカルボジイミド基を担持する芳香族炭素原子の少なくとも1つのオルト位にこのような置換基を担持してもよく、R2は、C1~C18-アルキル、C5~C18-シクロアルキル、アリール、C7~C18-アラルキル、-R’-NH-COS-R4、-R’COOR4、-R’-OR4、-R’-NR42、-R’-SR4、-R’-OH、R’-NH2、-R’-NHR4、-R’-エポキシ、R’-NCO、-R’-NHCONHR4、-R’-NHCONR4R5または-R’-NHCOOR6であり、R3は、-N=C=N-アリール、-N=C=N-アルキル、-N=C=N-シクロアルキル、-N=C=N-アラルキル、-NCO、-NHCONHR4、-NHCONHR4R5、-NHCOOR6、-NHCOS-R4、-COOR4、-OR4、エポキシ、-NR42、-SR4、-OH、-NH2、-NHR4であり、R2およびR3において、互いに独立して、R4およびR5は同一であるか、または異なっており、C1~C20-アルキル基、C3~C20-シクロアルキル基、C7~C18-アラルキル基、オリゴ/ポリエチレングリコール類および/またはオリゴ/ポリプロピレングリコール類であり、R6は、R4の定義の1つを有するか、またはポリエステル基もしくはポリアミド基であり、オリゴマーカルボジイミドの場合、mは、1~5の整数に相当し、ポリマーカルボジイミドの場合、mは、5より大きい整数に相当する。オリゴマーカルボジイミドおよび/またはポリマーカルボジイミドの場合、R’は、1,3-置換2,4,6-トリイソプロピルフェニルおよび/または4,4’-置換ジシクロヘキシルメタン誘導体および/またはイソホロン誘導体および/または1,3-ビス1-メチル-1-イソシアナトエチルベンゼンおよび/またはテトラメチルキシリレン誘導体および/または2,4-置換トリレンおよび/または2,6-置換トリレンおよび/または2,4-置換トリレンもしくは2,6-置換トリレンの混合物であることが特に好ましい。本発明の別の好ましい実施形態において、バイオベースプラスチックは、芳香族カルボジイミドをさらに含み、立体障害の芳香族カルボジイミドが極めて好ましい。本発明の別の好ましい実施形態において、モノマーカルボジイミドは、式IIIR’’―N=C=N-R’’’IIIの化合物であり、式中R’’およびR’’’は、同一であるか、または異なっており、アリール、C7~C18-アラルキルに相当し、芳香族基の場合のR’’およびR’’’は、少なくとも1個の炭素原子を有する脂肪族置換基および/または脂環式置換基および/または芳香族置換基を担持しなくてもよく、これらの置換基は、ヘテロ原子を担持することも可能であり、またはカルボジイミド基を担持する芳香族炭素原子の少なくとも1つのオルト位にこのような置換基を担持してもよい。芳香族モノマーカルボジイミドは、一般式IVの立体障害の芳香族カルボジイミドであり、式中R7からR10は、互いに独立してH、C1~C20-アルキル基、C3~C20-シクロアルキル基、C6~C15-アリール基またはC6~C15-アラルキル基であり、これらは場合によりヘテロ原子を含有することもできる。本発明の好ましい一実施形態において、芳香族モノマーカルボジイミドと芳香族オリゴマーカルボジイミドおよび/または芳香族ポリマーカルボジイミドとの組み合わせを用いることが可能である。同様に本発明のさらに好ましい一実施形態において、使用されるモノマーカルボジイミドと少なくとも一種のオリゴマーカルボジイミドおよび/またはポリマーカルボジイミドは、立体障害がある。前述のモノマーカルボジイミドおよびオリゴマーカルボジイミド/ポリマーカルボジイミドは、式II~IVの化合物の場合、市販品として入手できる化合物であり、例えば、RheinChemieRheinauGmbHから入手できる。米国特許第2,941,956号明細書に記載された方法、例えば、触媒存在下、高温、例えば、40°C~200°Cで二酸化炭素の除去を伴うジイソシアネート類の縮合によるカルボジイミド類の調製も同様に可能である。好適な方法は、独国特許出願公開第A1130594号明細書および独国特許出願公開第B11305-94号明細書に記載されている。適切であることが判明している触媒の例としては、強塩基またはリン化合物が挙げられる。ホスホレンオキシド類、ホスホリジン類またはホスホリンオキシド類、および対応するスルフィド類を用いることが好ましい。触媒として、第三級アミン類、塩基性金属化合物、カルボン酸の金属塩類、および非塩基性有機金属化合物を使用することがさらに可能である。使用されるカルボジイミド類および/またはポリカルボジイミド類を調製するために、全てのイソシアネート類が好適であり、例えば、2,6-ジイソプロピルフェニルイソシアネート、2,4,6-トリイソプロピルフェニル1,3-ジイソシアネート、2,4,6-トリエチルフェニル1,3-ジイソシアネート、2,4,6-トリメチルフェニル1,3-ジイソシアネート、2,4’-ジイソシアナトジフェニルメタン、3,3’,5,5’-テトライソプロピル-4,4’-ジイソシアナトジフェニルメタン、3,3’,5,5’-テトラエチル-4,4’-ジイソシアナトジフェニルメタン、テトラメチルキシレンジイソシアネート、1,5-ナフタレンジイソシアネート、4,4’-ジフェニルメタンジイソシアネート、4,4’-ジフェニルジメチルメタンジイソシアネート、1,3-フェニレンジイソシアネート、1,4-フェニレンジイソシアネート、2,4-トリレンジイソシアネート、2,6-トリレンジイソシアネート、2,4-トリレンジイソシアネートと2,6-トリレンジイソシアネートとの混合物、キシリレンジイソシアネート、テトラメチルキシリレンジイソシアネート、2,6-ジイソプロピルフェニレンイソシアネートおよび1,3,5-トリイソプロピルベンゼン2,4-ジイソシアネートまたはそれらの混合物など、C1~C4-アルキルにより置換された芳香族イソシアネート類に基づいているか、または1,3-ビス1-メチル-1-イソシアナトエチルベンゼンなど、置換アラルキル類に基づいたカルボジイミド類および/またはポリカルボジイミド類の使用が、本発明の文脈において好ましい。カルボジイミド類および/またはポリカルボジイミド類が、2,4,6-トリイソプロピルフェニル1,3-ジイソシアネート、2,6-ジイソプロピルフェニレンイソシアネート、1,3-ビス1-メチル-1-イソシアナトエチルベンゼン、テトラメチルキシレンジイソシアネート、2,4-トリレンジイソシアネート、2,6-トリレンジイソシアネートおよび/または2,4-トリレンジイソシアネートと2,6-トリレンジイソシアネートとの混合物に基づく場合が特に好ましい。ポリヒドロキシアルカノエート中のカルボジイミドの割合は、0.1~5であることが好ましい。本発明のさらなる好ましい実施形態において、プラスチックを基準にしてカルボジイミドの総量は、少なくとも0.5重量、より好ましくは、0.9重量以上である。さらに、好ましい一実施形態において、オリゴマーカルボジイミドおよび/またはポリマーカルボジイミドに対するモノマーカルボジイミドの比率は、10:1~1:10であり、3:1~1:3の比率が特に好ましい。さらに、バイオベースプラスチック中のポリヒドロキシアルカノエートの比率は、5~99.5が好ましく、20~99がさらに好ましい。本発明は、混合集合体中、少なくとも1種のポリヒドロキシアルカノエートが、少なくとも1種のモノマー芳香族カルボジイミドおよび少なくとも1種のオリゴマー芳香族カルボジイミドおよび/またはポリマー芳香族カルボジイミドと混合する、本発明のバイオベースプラスチック類の製造方法をさらに提供する。ここでカルボジイミド類は、予備混合してから混合物として添加してもよい。カルボジイミドを混合する順序は自由に選択できる。さらに、カルボジイミドの添加は、バイオベースプラスチックの製造後になされてもよい。本発明の目的のための混合装置は、例えば、押出し機または混練機である。本発明はさらに、電子工学、自動車、建築、輸送、家庭用品、例えば、浴室用品、または事務用品などでの持続的用途での、または苛酷条件下、例えば、医療における滅菌条件下での用途のために、本発明によるバイオベースプラスチックの使用を提供する。下記の実施例は、本発明を説明するためのものであるが、何ら限定する意図はない。操作例:使用化学物質:CDII:RheinChemieRheinauGmbHからの少なくとも10.0のNCN含量を有する立体障害芳香族カルボジイミドStabaxol登録商標ILF。CDIII:RheinChemieRheinauGmbHからの13.5のNCN含量を有する立体障害芳香族ポリマーカルボジイミドStabaxol登録商標P。Carbodilite登録商標LA-1H12MDI-PCDI:日清紡ケミカルからの15.8のNCN含量を有するポリマー脂肪族カルボジイミド。JoncrylADR4368:BASFからのオリゴマー鎖延長剤。ポリヒドロキシアルカノエートPHA:MirelP1003使用機器WernerandPfleidererからのZSK25実験室用二軸スクリュー押出し機を用いて、ポリヒドロキシアルカノエートにカルボジイミド類を組み込んだ。使用した添加物の量および使用した添加物の性質は表1から明らかである。ArburgAllrounder320S150-500射出成形機において、標準F3試験試料を製造した。ポリヒドロキシアルカノエートPHAの加水分解試験のために、標準F3試験試料を85°Cの温度で水中に保存し、引張り強度を確認するために、種々の期間後に引張り試験を実施した。加水分解防止時間は試験試料の寿命:すなわち、試験条件下、引張り強度が5MPa未満の値となったのは何日後か、を表す。溶融容積率MVRは、GoettfertからのMI4型を用いて測定した。測定温度:175°C。試験重量:2.16kg。溶融時間:5分。ポリマーペレットの残留水分含量は、100ppm以下である。少なくとも1種のモノマー芳香族カルボジイミドCDIIと少なくとも1種のオリゴマー芳香族カルボジイミドおよび/またはポリマー芳香族カルボジイミドCDIIIとの混合物の本発明の有利な効果は明白である。安定性は、特に芳香族カルボジイミドと芳香族ポリマーカルボジイミドとの混合物の場合に著しく増大する。"